(57)【要約】【課題】一体型の板金製ロッカーアームで、弁体の基端部を突き当てる係合部を構成する為の連結部となる部分の肉厚を十分に大きくして、この係合部の強度を高める。【解決手段】上記連結部となるべき部分は、素板を構成する主部の一端縁部に形成した突出部を、この主部に向け面方向に押圧する事で造った厚肉部２２とする。この厚肉部２２の肉厚は、元々の肉厚の２倍程度にまで大きくできる為、上記課題を解決できる。【選択図】図５
2006136947.tif 000002
【特許請求の範囲】
【請求項１】
１枚の金属材を打ち抜き成形する事により、所定の外形及び透孔を有する素板を形成し、この素板にプレス加工に基づく曲げ加工を施す事により、互いにほぼ平行な１対の側壁部とこれら両側壁部の幅方向一端縁同士を連結する連結部とを形成して成り、これら両側壁部の互いに整合する位置に形成した少なくとも１対の通孔と、上記連結部の一部に設けた、少なくとも１個の係合部とを備え、この連結部のうちでこの係合部を設けた部分の厚さを、上記両側壁部の厚さよりも大きくした板金製ロッカーアームを製造する板金製ロッカーアームの製造方法であって、上記素板の一部で上記係合部となるべき部分に隣接する端縁から突出した突出部を、この係合部となるべき部分に向け上記素板の面方向に押圧する事により、この係合部となるべき部分の厚さを増大させた後、この部分に係合部を形成する工程を有する板金製ロッカーアームの製造方法。
【請求項２】
１枚の金属材を打ち抜き形成する事により、この金属材の中央部に位置する連続部から互いに反対方向に延出した、互いに対となる素板を形成した後、これら対となる素板の互いに反対側端縁から突出した突出部を、互いに近づく方向に押圧する事により、これら各素板の一部の厚さを増大させる工程の後に、これら各素板を上記連続部から切り離す、請求項１に記載した板金製ロッカーアームの製造方法。
【請求項３】
素板の一部で係合部となるべき部分の厚さを増大させてからこの素板の中央部に透孔を形成した後、上記素板の一部でこの透孔を挟む２個所位置を同方向に折り曲げて１対の側壁部を形成するのに先立って、上記素板を焼きなます焼鈍工程を行なう、請求項１〜２の何れかに記載した板金製ロッカーアームの製造方法。
【請求項４】
素板の一部で係合部となるべき部分の厚さを増大させてからこの素板の中央部に透孔を、この厚さを増大させた部分とほぼ同じ幅で、且つ上記素板の幅方向に関する位相をこの厚さを増大させた部分と一致させた状態で形成した後、上記素板の一部でこの透孔を挟む２個所位置を、上記厚さを増大させた部分及び上記透孔の幅方向両端縁にほぼ一致する部分で同方向に折り曲げて１対の側壁部を形成する際の折り曲げ位置を、上記厚さを増大させた部分及び上記透孔の幅方向両端縁にほぼ一致する部分とした、請求項１〜３の何れかに記載した板金製ロッカーアームの製造方法。
【請求項５】
板金製ロッカーアームを最終形状に加工してからこの板金製ロッカーアームの表面を硬化させる熱処理を行なった後、この板金製ロッカーアームに、表面の粒界酸化層を除去する為の処理工程を施す、請求項１〜４の何れかに記載した板金製ロッカーアームの製造方法。
【発明の詳細な説明】
【技術分野】
【０００１】
この発明は、エンジンの動弁機構に組み込み、カムシャフトの回転を弁体（吸気弁及び排気弁）の往復運動に変換する為のロッカーアームのうち、金属板にプレス加工を施す事により造る、板金製ロッカーアームの製造方法の改良に関する。
【背景技術】
【０００２】
レシプロエンジン（往復ピストンエンジン）には、一部の２サイクルエンジンを除き、クランクシャフトの回転と同期して開閉する吸気弁及び排気弁を設けている。この様なレシプロエンジンでは、上記クランクシャフトの回転と同期して（４サイクルエンジンの場合には１／２の回転速度で）回転するカムシャフトの動きを、ロッカーアームにより、上記吸気弁及び排気弁に伝達し、これら吸気弁及び排気弁をそれぞれの軸方向に往復運動させる。
【０００３】
従来は、この様なエンジンの動弁機構に組み込むロッカーアームを、鋳造品（鋳鉄品或はアルミニウムダイキャスト品）とする事が一般的であった。ところが、鋳造品は重量が嵩んだり（鋳鉄品の場合）、或は十分に強度を確保する為には容積が嵩張る（アルミニウムダイキャスト品の場合）。又、一般的にはロストワックス法により造る為、製造コストが嵩む事も避けられない。この為に近年、鋼板等の金属板にプレス加工を施す事により上記ロッカーアームを造る事が考えられ、一部で実施されている。
【０００４】
この様な事情で考えられた板金製ロッカーアームの製造方法として従来から、例えば特許文献１に記載されたものがある。この特許文献１に記載された製造方法は、プレス加工により１枚の金属板からプレス加工を主体とする一体成形により、板金製ロッカーアームを造る。この為、得られた板金製ロッカーアームは、全面に亙りほぼ均一な厚さを有する。
【０００５】
これに対して従来から、それぞれを金属板にプレス加工を施す事により形成した、２個又は３個の部材を溶接により結合固定したロッカーアームも知られている。従来知られている構造では、これら各部材の板厚は総て同じであるが、この様に複数個の部材を組み合わせて成る板金製ロッカーアームの場合には、ピボット部及びバルブ係合部を含む連結部の厚さを、各側壁部の厚さよりも大きくできる。
【０００６】
上述した様な従来技術のうち、特許文献１に記載された、１枚の金属板から板金製ロッカーアームを一体に造る技術の場合には、造られた板金製ロッカーアームの厚さは、ほぼ全面に亙り均一になる為、使用時に大きな力を受けるバルブ係合部の近傍部分が他の部分に比べて、強度的に不利になり、剛性も低くなる場合がある。上記バルブ係合部の近傍部分の強度及び剛性を十分に確保すべく、板金製ロッカーアームを造る為の金属板の厚さを大きくすると、他の部分の厚さが、本来必要とする以上に大きくなり、板金製ロッカーアームの小型・軽量化を十分に図れないだけでなく、材料費も嵩む原因となる。
【０００７】
これに対して、それぞれを金属板にプレス加工を施す事により形成した２個又は３個の部材を溶接により結合固定した板金製ロッカーアームの場合には、バルブ係合部を含む連結部の厚さを、側壁部等他の部分の厚さよりも大きくできる反面、複数個の部材を別々に製造した後、これら各部材同士を組み付け、溶接により接合する必要がある。この為、加工工数が増大し、しかも部品管理の手間を要する。更に、各部材を組み付ける際の位置決め等の為に、複雑且つ精密な設備を必要とする為、加工工数の増大と部品管理の手間を要する事と合わせて、コストが嵩む事が避けられない。しかも、得られた板金製ロッカーアームの品質（精度）が、一体構造のものに比べると劣る場合が多い。
【０００８】
上述の様な問題を解決できる技術として、特願平１１−６３５１５号には、図１４〜２０に示す様な、板金製ロッカーアームとその製造方法とに関する発明が記載されている。この先発明に係る板金製ロッカーアーム１は、図１４に示す様に、互いにほぼ平行な１対の側壁部２、２と、これら両側壁部２、２の幅方向一端縁同士を連結する連結部３及び第二の連結部４とを有する。又、これら両側壁部２、２の長さ方向中間部に１対の円孔５、５を、互いに同心に形成し、これら両円孔５、５に、カムと係合するローラを回転自在に支持する為の支持軸の両端部を支持自在としている。上記連結部３及び第二の連結部４のうち、連結部３の片面には、弁体の基端部を突き当てる為の係合部６を、第二の連結部４に、ラッシュアジャスタの先端部を突き当てる為の第二の係合部７を、それぞれ形成している。
【０００９】
上記係合部６と第二の係合部７とのうち、係合部６は、上記連結部３の幅方向中間部の片面に、この連結部３の幅方向中間部を厚さ方向に塑性変形させる事により、この連結部３の他の部分よりも凹んだ凹溝状に形成している。これに対して、上記第二の係合部７は、上記第二の連結部４の中央部を厚さ方向に塑性変形させる事により、球状凹面として成る。
【００１０】
上述の様な板金製ロッカーアーム１を造る場合、先ず第一工程で、図１５に示す様な第一素板８を造る。即ち、この第一工程では、例えば３〜４mm程度の厚さを有する炭素鋼板等、十分な剛性を有する金属板（平板材若しくはコイル材）を、図示しないプレス装置の打抜き型と受型との間に供給し、これら両型同士の間で、上記第一素板８を打ち抜き形成する。
【００１１】
この第一素板８は、図１５（Ａ）に示す様に、角を丸めた菱形の長さ方向一端部｛図１５（Ａ）の右端部｝を切除した如き形状と、ｔ8 なる厚さ｛図１５（Ｂ）｝とを有する。この様な第一素板８の幅方向｛図１５（Ａ）の上下方向｝中央部の、図１５（Ａ）に記載した２本の鎖線α、αよりも少し内側部分（幅方向中央寄り部分）で幅Ｗ9 なる部分を、上記第一素板８の長さ方向｛図１５（Ａ）の左右方向｝に連続する基部９としている。そして、この基部９の幅方向の両側に、それぞれが略三角形である、１対の翼状部１０、１０を設けている。
【００１２】
上述の様な第一素板８の中央部には、続く第二工程で、図１６（Ａ）に示す様に透孔１１を形成して、第二素板１２とする。この透孔１１の形状は、大略鼓形で、幅方向両側縁の長さ方向中央部に、互いに近づく方向に突出した、それぞれが部分円弧状である、１対の舌状部１３、１３を形成している。これら両舌状部１３、１３はそれぞれ、後述するローラを回転自在に支持する為の支持軸の両端部を支持する為の円孔５、５（図１４、２０参照）を形成する為に設ける。又、上記透孔１１の四隅部分には、それぞれが略半円形である切り欠き部１４、１４を形成している。これら各切り欠き部１４、１４は、次の第三工程で、上記基部９を断面円弧状に湾曲させて湾曲部１５（図１７参照）を形成する際に、湾曲作業を行ない易くする為に形成する。
【００１３】
上述の様な第二素板１２は、図示しないプレス加工装置に組み込んだ、プレス装置の打抜き型と受型との間に上記第一素板８を供給し、これら両型同士の間で上記透孔１１を打ち抜く事により形成する。尚、前記第一素板８及び上記第二素板１２の基部９の幅Ｗ9 は、次に述べる第三工程で形成する１対の側壁部２、２の外側面同士の間隔である、第一中間素材１６の幅Ｗ16（図１７参照）よりも大きくしている（Ｗ9 ＞Ｗ16）。この様に、基部９の幅Ｗ9 を第一中間素材１６の幅Ｗ16よりも大きくした事に伴って、上記１対の舌状部１３、１３同士の間隔Ｄ13も大きくしている。
【００１４】
この様に、上記１対の舌状部１３、１３同士の間隔Ｄ13を大きくすると、上記透孔１１を打ち抜く為の打抜き型の寿命を確保できる。即ち、透孔の中央部の幅が狭いと、この透孔を打抜き加工する為の打抜き型にかかる負担が大きく、この打ち抜き型の寿命が短くなる。これに対して、上記透孔１１の中央部の幅である、上記１対の舌状部１３、１３同士の間隔Ｄ13を大きくすると、上記透孔１１を形成する為の打抜き型の負担が軽減し、この打ち抜き型の耐久性を確保して、コスト低減を図れる。
【００１５】
尚、第二素板１２を形成する順序は、上述した第二工程で行なうとした透孔１１の打抜き形成を始めに行ない、次に、前述した第一工程で行なうとした、基部９及び翼状部１０、１０の打抜き形成を行なっても良い。更には、打ち抜き型及び受型の加工が可能で、プレス装置の容量が十分であれば、素材となる金属板から、直接図１６に示す様な第二素板１２を形成しても良い。
【００１６】
何れにしても、図１６に示す様な形状に加工した、上記第二素板１２は、続く第三工程で、図１７に示す様な第一中間素材１６とする。この第三工程では、上記第二素板１２を、図示しないプレス装置に組み付けた押型と受型との間に供給して強く押圧し、上記第二素板１２の基部９及び翼状部１０、１０に曲げ加工を施す。そして、上記第二素板１２を、幅方向に関して左右１対の側壁部２、２と、これら両側壁部２、２の幅方向｛図１７（Ｃ）（Ｄ）の左右方向｝端縁同士を連結する湾曲部１５とから成る、上記第一中間素材１６とする。この湾曲部１５は、この第一中間素材１６の長さ方向｛図１７（Ａ）の左右方向｝中間部で、上記透孔１１に対応する部分が不連続な、半円筒状に形成されている。この様に、透孔１１部分で２分割された上記湾曲部１５のうち、一端側｛図１７（Ａ）（Ｂ）の右端側｝が弁体の基端部を突き当てる為の係合部６（図１４、１９、２０参照）になり、他端側｛図１７（Ａ）（Ｂ）の左端側｝がラッシュアジャスタの先端部を突き当てる為の第二の係合部７（図１４、１９、２０参照）となる。
【００１７】
前述した通り、上記１対の側壁部２、２の外側面同士の間隔である、上記第一中間素材１６の幅Ｗ16は、前述した第一、第二素板８、１２の基部９の幅Ｗ9 より小さくしている。即ち、上記第一中間素材１６に於いて、上記１対の側壁部２、２の幅方向端縁同士を連結する為の連結部としての役目を有する上記湾曲部１５は、図１７（Ｃ）（Ｄ）に示す様に、略半円筒状に形成している。この様に略半円筒状の湾曲部１５を形成し、この湾曲部１５の元となる、前述した平板状の基部９の幅Ｗ9 よりもこの湾曲部１５の幅を小さくする為、この基部９の幅Ｗ9 を、上記第一中間素材１６に設けられる左右１対の側壁部２、２である、上記第一中間素材１６の幅Ｗ16よりも大きく（Ｗ9 ＞Ｗ16）でき、前述した舌状部１３、１３同士の間隔Ｄ13を大きくできる。上述した様な第三工程により得られる、図１７に示す様な第一中間素材１６を構成する上記湾曲部１５の厚さｔ15は、前記第一素板８の厚さｔ8 とほぼ同じ（ｔ15≒ｔ8 ）である。
【００１８】
尚、上記湾曲部１５のうち、少なくとも弁体の基端部を突き当てる為の係合部６を構成する為の一端側部分には、次述する第四工程で押圧加工を施して、厚さを大きくする。又、上記第一中間素材１６には、上記湾曲部１５を形成すると同時に、左右１対の側壁部２、２も同時に形成する。即ち、上記湾曲部１５を形成するのに伴って、前記第一、第二素板１２、２０の幅方向両端部に形成した翼状部１０、１０及び中央部の透孔１１の内側縁部に設けた舌状部１３、１３を起立させて、互いにほぼ平行な、上記１対の側壁部２、２とする。
【００１９】
上述の様にして構成した、上記第一中間素材１６には、続く第四工程で湾曲部１５に押圧加工を施し、図１８に示す様な第二中間素材１７とする。即ち、上記第四工程では、上記湾曲部１５を平板状に加工すると共に厚さを増大させて、図１８に示す様に、上記第一素板８の厚さｔ8 ｛図１５（Ｂ）参照｝よりも大きな厚さｔ3 、ｔ4 （ｔ8 ＜ｔ3 、ｔ4 ）を有する連結部３及び第二の連結部４とする。
【００２０】
上記第四工程は、上記第一中間素材１６の湾曲部１５を、押圧加工用の押型と受型との間に間にセットした状態で加圧する冷間鍛造により行ない、上記湾曲部１５を塑性変形させる。この結果、平板状の上記連結部３及び第二の連結部４が形成される。この様に、湾曲部１５を塑性変形させて連結部３及び第二の連結部４とする際、断面円弧状の湾曲部１５が平板状の連結部３及び第二の連結部４になる分、厚さがｔ3 、ｔ4 にまで増大する。尚、図示の例では、一端側に設けた連結部３だけでなく、他端側に設けた第二の連結部４も厚さを大きくしている。但し、板金製ロッカーアームの使用時に特に大きな応力が加わるのは、弁体の基端部を突き当てる係合部６を設ける、連結部３の側である。従って、上記第二の連結部４の他側は、必ずしも厚さを増大させる必要はない。
【００２１】
上記第四工程で、第一中間素材１６に比較的厚肉の連結部３及び第二の連結部４を形成して第二中間素材１７としたならば、次の第五工程でこれら連結部３及び第二の連結部４に塑性加工若しくは切削加工、更には必要とする研削加工を施す。即ち、図１９に示す様に、上記連結部３に、図示しない弁体の基端部を突き当てる為の係合部６を形成する。又、上記第二の連結部４に、図示しないラッシュアジャスタの先端部を突き当てる為の第二の係合部７を形成する。この様な第五工程では、上記第二中間素材１７の連結部３を、図示しない鍛造加工機の押型と受型との間にセットして、この連結部３に冷間鍛造を施す事により、図１９（Ａ）（Ｂ）（Ｄ）に示す様な、凹溝状でその底面が凸に湾曲した係合部６を形成する。又、上記第二の連結部４を、図示しない別の鍛造加工機の押型と受型との間にセットして、この第二の連結部４に冷間鍛造を施す事により、図１９（Ａ）（Ｂ）（Ｃ）に示す様な、球状凹孔である第二の係合部７を形成する。この様な第五工程により、前記第一素板８の厚さよりも大きな厚さを有する上記連結部３及び第二の連結部４に係合部６及び第二の係合部７を設けた、第三中間素材１９となる。
【００２２】
この様にして得られた第三中間素材１９には、次の第六工程で、１対の側壁部２、２の中間部で互いに整合する位置に、それぞれ円孔５、５を、プレス加工、或は旋削加工により形成して、図１４、２０に示す様な板金製ロッカーアーム１として完成する。これら両円孔５、５は、前述した様に、ローラを回転自在に支持する為の支持軸の両端部を支持する為のものである。即ち、上記両円孔５、５に両端部を支持した支持軸の中間部周囲にローラを回転自在に支持すると共に、このローラの外周面をカムの外周面に当接させて、カムシャフトの回転運動を上記板金製ロッカーアーム１の揺動運動に変換自在とする。
【００２３】
上述の様な先発明に係る板金製ロッカーアーム及びその製造方法は、ロッカーアームの強度や剛性の向上を図れるだけでなく、工数及び部品点数の削減により、コストの低減、精度の向上、設備の簡略化を図れる為、高品質の板金製ロッカーアームを低コストで実現できる。
但し、より出力の大きなエンジンへの組み付けを可能にすべく、より大きな強度を得る為には、弁体の基端部を突き当てる係合部６の厚さをより大きくする事が望まれており、この場合には、上記先発明に係る板金製ロッカーアームの製造方法では対応する事が難しい。
【００２４】
即ち、使用時に上記係合部６に加わる力は、エンジンの出力を高くすべく、この係合部にその基端部を突き当てた弁体を付勢するバルブスプリングの弾力を大きくする程大きくなる。従って、板金製ロッカーアームを高出力エンジンに組み込み、しかも十分な耐久性を確保する為には、上記係合部６の強度を向上させるべく、この係合部６の厚さを大きくする事が望まれる。
【００２５】
これに対して、上記先発明に係る製造方法の場合には、素板の厚さの５〜４０％程度厚くするのが限度であり、例えば上記係合部６を構成する連結部３の厚さｔ3 を、１対の側壁部２、２の厚さｔ2 の２倍近く、若しくは２倍を越えて厚くする事は難しい。
【００２６】
【特許文献１】特開平３−１７２５０６号公報
【発明の開示】
【発明が解決しようとする課題】
【００２７】
本発明は、上述の様な事情に鑑みて、高品質の板金製ロッカーア−ムを低コストで造れる板金製ロッカーアームの製造方法を実現すべく発明したものである。
【課題を解決するための手段】
【００２８】
本発明の板金製ロッカーアームの製造方法により造る板金製ロッカーアームは、１枚の金属材を打ち抜き成形する事により、所定の外形及び透孔を有する素板を形成し、この素板にプレス加工に基づく曲げ加工を施す事により、互いにほぼ平行な１対の側壁部とこれら両側壁部の幅方向一端縁同士を連結する連結部とを形成して成り、これら両側壁部の互いに整合する位置に形成した少なくとも１対の通孔と、上記連結部の一部に設けた、少なくとも１個の係合部とを備える。そして、この連結部のうちでこの係合部を設けた部分の厚さを、上記両側壁部の厚さよりも大きくしている。
【００２９】
この様な板金製ロッカーアームを製造する、本発明の板金製ロッカーアームの製造方法は、上記素板の一部で上記係合部となるべき部分に隣接する端縁から突出した突出部を、この係合部となるべき部分に向け上記素板の面方向に押圧する事により、この係合部となるべき部分の厚さを増大させる。そして、この部分の厚さを増大させた後、この部分に係合部を形成する工程を有する。尚、本明細書で面方向とは、上記素板の表裏両面に平行な方向を言う。
【００３０】
又、好ましくは、請求項２に記載した様に、例えばアンコイラから送り出される長尺な金属板等の１枚の金属材を、この金属材の送り出しに同期して順次打ち抜き形成する等により、この金属材の幅方向中央部に位置する連続部と、この連続部の幅方向両端縁で長さ方向に関する位相が互いに一致する部分から互いに反対方向に延出した、互いに対となる上記素板とを形成する。その後、これら対となる素板の互いに反対側端縁から突出した突出部を、互いに近づく方向に押圧する事により、これら各素板の一部の厚さを増大させる。そして、この工程の後の何れかの工程で、これら各素板を上記連続部から切り離す。
【００３１】
又、好ましくは、請求項３に記載した様に、上記素板の一部で係合部となるべき部分の厚さを増大させてからこの素板の中央部に透孔を形成した後、上記素板の一部でこの透孔を挟む２個所位置を同方向に折り曲げて１対の側壁部を形成するのに先立って、上記素板を焼きなます焼鈍工程を行なう。
【００３２】
又、好ましくは、請求項４に記載した様に、上記素板の一部で係合部となるべき部分の厚さを増大させてからこの素板の中央部に透孔を、この厚さを増大させた部分とほぼ同じ幅で、且つ上記素板の幅方向に関する位相をこの厚さを増大させた部分と一致させた状態で形成する。その後、上記素板の一部でこの透孔を挟む２個所位置を、上記厚さを増大させた部分及び上記透孔の幅方向両端縁にほぼ一致する部分で同方向に折り曲げて１対の側壁部を形成する。そして、この様に各側壁部の形成する際の折り曲げ位置を、上記厚さを増大させた部分及び上記透孔の幅方向両端縁にほぼ一致する部分とする。
【００３３】
更に好ましくは、請求項５に記載した様に、板金製ロッカーアームを最終形状に加工してからこの板金製ロッカーアームの表面を硬化させる為の、浸炭焼き入れ等の熱処理を行なった後、この板金製ロッカーアームに、表面の粒界酸化層を除去する為の処理工程を施す。尚、この様な粒界酸化層を除去する為の処理は、ショットブラスト、バレル加工等、メディアの様な粒状物質を上記板金製ロッカーアームの表面に衝突させる方法により行なう事が好ましい。
【発明の効果】
【００３４】
上述の様な本発明の板金製ロッカーアームの製造方法は、前述した先発明に係る板金製ロッカーアームの製造方法と同様に、板金製ロッカーアーム全体を１枚の金属板により一体に成形できる為、互いに別々に造った複数個の部材同士を結合する手間が不要で、工数の削減を図ると同時に、製造コストの高騰や精度の悪化を防止し、しかも、組立や位置決めの為に複雑な設備を設ける必要をなくして、高品質の板金製ロッカーア−ムを低コストで造れる。
【００３５】
特に、本発明の板金製ロッカーアームの場合には、係合部を設ける連結部の厚さを両側壁部の厚さよりも大幅に大きくできる。この為、厚さが均一な１枚の金属板からロッカーアームを一体成形するにも拘らず、係合部を含む連結部の厚さを、１対の側壁部の厚さよりも大幅に大きくできる。従って、この係合部を含む連結部に作用する応力を大幅に低減して、無駄な重量増大を招来する事なく、板金製ロッカーアームの強度並びに剛性を確保できる。又、上記両側壁部の厚さは、これら両側壁部に要求される強度並びに剛性を確保できるものであれば良く、必要以上に大きくする必要がない。従って、これら両側壁部の外側面同士の間隔である、上記板金製ロッカーアームの幅を小さくできて、この板金製ロッカーアームを、エンジン内部の限られた空間内に組み込む為の設計が容易になる。
この為、軽量且つ低コストで造れ、しかも十分な耐久性を有する板金製ロッカーアームの製造方法を実現して、ロッカーアームを組み込んだエンジンのコスト低減と高性能化とを図れる。
【００３６】
又、請求項２に記載した様に、連続部を介して互いに連結された１対の素板の互いに反対側端縁から突出した突出部を互いに近づく方向に押圧する事により、これら各素板の一部の厚さを増大させれば、この押圧作業時に上記両素板に加える力を相殺させる事ができる。この為、この押圧作業時に加えられる力を受ける部分の剛性を小さくできて、設備の簡略化、低廉化を図れる。
【００３７】
又、請求項３に記載した様に、素板の一部を折り曲げて１対の側壁部を形成する前にこの素板を焼きなます焼鈍工程を行なうと、上記押圧作業等に伴う加工硬化により硬くなった部分を軟化させると共に、残留応力を除去できる。この為、上記各側壁部の形成作業を容易に行なう事ができるだけでなく、折り曲げ部に亀裂等の損傷が発生するのを有効に防止できる。
【００３８】
又、請求項４に記載した様に、上記素板の一部で係合部となるべき厚さを増大させた部分と透孔との幅方向に関する位相及び幅を一致させると共に、上記各側壁部の形成する際の折り曲げ位置を、上記厚さを増大させた部分及び上記透孔の幅方向両端縁にほぼ一致する部分とすれば、やはり上記各側壁部の形成作業を容易に行なう事ができるだけでなく、折り曲げ部に亀裂等の損傷が発生するのを有効に防止できる。
【００３９】
更に、請求項５に記載した様に、板金製ロッカーアームの表面を硬化させる熱処理を行なった後、この板金製ロッカーアームに、表面の粒界酸化層を除去する為の処理工程を施せば、亀裂等の損傷の原因となる微小溝を除去して、上記板金製ロッカーアームの耐久性の向上を図れる。この場合に、粒界酸化層を除去する為の処理は、ショットブラスト、バレル加工等、メディアの様な粒状物質を上記板金製ロッカーアームの表面に衝突させる方法により行なえば、この板金製ロッカーアームの表面層部分に残留圧縮応力を生じさせて、上記亀裂等の損傷の発生を、より一層有効に防止できる。
【発明を実施するための最良の形態】
【００４０】
図１〜１３は、本発明の実施の形態の１例を示している。尚、本発明の特徴は、連結部３ａの片面に設けた係合部６ａ（図１０〜１１）にその基端部を突き当てた弁体を付勢するバルブスプリングの弾力を大きくし、上記係合部６ａに加わる力が大きくなった場合でも、上記連結部３ａの耐久性を十分に確保すべく、上記係合部６ａの強度を向上させる為、上記連結部３ａの厚さｔ3aを十分に大きくする為の方法にある。本発明の製造方法により造られる板金製ロッカーアームのその他の部分の構成は、前述の図１４、２０に示した先発明の板金製ロッカーアーム１と同様であるから、重複する説明は省略若しくは簡略にし、以下、本発明の特徴部分を中心に説明する。
【００４１】
本発明の製造方法により板金製ロッカーアームを造る場合、先ず第一工程で、図１に示す様な第一素板１８を造る。即ち、この第一工程では、例えば３〜４mm程度の厚さを有する炭素鋼板等、十分な剛性を有する金属板（平板材若しくはコイル材）を、図示しないプレス装置の打抜き型と受型との間に供給し、これら両型同士の間で、上記第一素板１８を打ち抜き形成する。この第一素板１８は、図１（Ａ）に示す様に、正方形若しくは矩形の主部１９の一端（図１の上端）縁の中央部に、正方形若しくは矩形の突出部２０を形成して成る。この突出部２０は、上記第一素板１８の一部で、上記係合部６ａとなるべき部分、即ち、図１（Ａ）で上記主部１９の上端中央部に隣接する端縁から突出している。
【００４２】
上述の様な第一素板１８には、続く第二工程で、本発明の特徴である、据え込み加工（upsetting ）と呼ばれる増圧加工を施す事により、図２に示す様な第二素板２１とする。この増圧加工は、上記図１に示した突出部２０を、上記係合部６ａとなるべき上記主部１９の一端部に向け、上記第一素板１８の面方向（図１〜２の下方向）に押圧する事により行なう。即ち、上記第一素板１８の主部１９を、上記第二素板２１の形状に見合う形状を有する、図示しない受型内にセットした状態で、上記突出部２０を、やはり図示しない押型により、上記主部１９に向け押圧する。上記受型は、上記主部１９を密に内嵌自在で、上記係合部６ａに見合う部分の空間の厚さのみ、この係合部６ａの厚さ寸法に見合う分だけ大きくなっている。この様な受型内に上記第一素板１８の主部１９をセットした状態で、上記突出部２０を上記押型によりこの主部１９に強く押圧すれば、上記係合部６ａとなるべき部分である、この主部１９の一端中央部の厚さが増大して、図２に示す様な第二素板２１を得られる。この第二素板２１は、上記主部１９の一端中央部で上記係合部６ａとなるべき部分に、他の部分よりも厚さ寸法が大きくなった、厚肉部２２が形成されたものである。
【００４３】
尚、上記上記第二工程で上記突出部２０を上記主部１９に向けて強く押圧する際に、図３に示す様に、１対の第一素板１８、１８の互いに反対側端縁から突出した突出部２０、２０を、互いに近づく方向に押圧すれば、この押圧作業時に加えられる力を受ける部分、即ち上記受型を支持する部分の剛性を小さくできて、設備の簡略化、低廉化を図れる。
【００４４】
即ち、図示しないアンコイラから送り出される長尺な１枚の金属材を、この金属材の送り出しに同期して順次打ち抜き形成する事により、この金属材の幅方向中央部に位置する連続部２３と、この連続部２３の幅方向（図３の左右方向）両端縁で長さ方向（図３の上下方向）に関する位相が互いに一致する部分から互いに反対方向に突出した、互いに対となる上記第一素板１８、１８とを形成する。その後、これら対となる第一素板１８、１８の互いに反対側端縁から突出した突出部２０、２０を、互いに近づく方向に押圧する事により、これら各第一素板１８、１８の一部の厚さを増大させて、上記第二素板２１、２１とする。そして、この厚さを増大させる工程の後に行なわれる何れかの工程で、これら各第二素板２１、２１を、上記連続部２３から切り離す。
【００４５】
この様にして上記各第一素板１８、１８を上記各第二素板２１、２１に加工すれば、これら各第一素板１８、１８の主部１９、１９をセットする受型の支持剛性を低くしても、これら各受型が動かない様にできる。即ち、これら各受型同士を、直接又は他の結合部材を介して互いに突き合わせておけば、上記各押型から上記各第一素板１８、１８を介して上記各受型に伝わった力が互いに相殺される。従って、前述した通り、上記各受型を支持する部分の剛性を小さくできて、設備の簡略化、低廉化を図れる。尚、この様な技術は、板金製ロッカーアームの製造に限らず、据え込み加工により金属板の一部の厚さを大きくして各種物品を製作する、各種物品の製造方法に適用できる。又、１対の素板が連結部等の結合部の両側に互いに対称に設けられていれば良く、必ずしもアンコイラから送り出された長尺な金属板を打ち抜いたものである必要はない。
【００４６】
何れにしても、上述の様にして造った、図２に示す様な第二素板２１には、続く第三工程でプレスによる打ち抜き加工（ピアス加工）を施して、図４に示す様な第三素板２４とする。即ち、上記第三工程では、上記第二素板２１の中央部に鼓形の透孔１１を、前記厚肉部２２とほぼ同じ幅で、且つ上記第二素板２１の幅方向に関する位相をこの厚肉部２２と一致させた状態で形成する。
【００４７】
上述の様にして造った、上記第三素板２４は、上記透孔１１の周縁部に存在するバリを除去する為の面押し加工（チャンファリング）を施した後、続く第四工程で、上記主部１９の周縁部の余分な部分を除去する切除加工（トリミング・カットオフ）を施し、図５に示す様な第四素板２５とする。この第四素板２５の形状は、既に前記係合部６ａとなるべき連結部３ａの肉厚が大きくなっている以外、前述の先発明に於ける第二素板１２（図１６）の形状とほぼ同じである。
【００４８】
以上の工程を行なう為のプレス加工装置の構造は、特に限定しないが、加工能率を高める面からは、図１に示した第一素板１８を図５に示した第四素板２５にまで加工する工程を、順送プレスにより行なう事が好ましい。複数の工程分を一体にした型を使用する順送プレスの場合には、工程の進行に伴う被加工物の送り量を少なくできる為、加工能率を向上させる事ができる。これに対して、後述する図６〜１３に示した曲げ加工は、トランスファプレスにより行なう事が好ましい。各工程に使用する型を互いに別体とするトランスファプレスは、工程の進行に伴う被加工物の送り量が多くなる為、加工能率を高くする事が難しくなる代わりに、型の製造が容易となり、設備費の低廉化によるコスト低減を図れる。
【００４９】
上述の様にして造った、上記第四素板２５には、外周縁部に存在するバリを除去する為の面押し加工を施した後、この第四素板２５を焼きなます焼鈍工程を施す。この第四素板２５にこの様な焼鈍工程を施せば、上記厚肉部２２を形成する為の押圧作業等に伴う加工硬化により硬くなった部分を軟化させると共に、この押圧作業等に伴って上記第四素板２５内に生じた残留応力を除去できる。この為、続く工程で各側壁部２、２（図８〜１３）の形成作業を容易に行なう事ができるだけでなく、折り曲げ部に亀裂等の損傷が発生するのを有効に防止できる。尚、上記第四素板２５には、必要に応じ、上記焼鈍工程に加えて、友ずり（複数の第四素板同士の擦り合わせ）、バレル加工等を施して、焼鈍加工に伴って表面に生じたスケールを落とすと共に、縁部に残留しているバリを除去する。
【００５０】
上述の様に、上記第四素板２５を焼きなましたならば、前述した先発明の場合と同様に、この第四素板２５の幅方向両端部を同方向に向け折り曲げて、互いに平行な１対の側壁部２、２を形成する。この折り曲げ加工は、前述した様に、図示しないトランスファプレスにより、図６〜７に示す様に行なう。この折り曲げ加工の際、折り曲げ位置（折り曲げの内周側隅角部）を、上記第四素板２５の一部で前記透孔１１を挟む２個所位置、即ち、図８に鎖線α´、α´で示す、この透孔１１及び上記厚肉部２２の幅方向両端縁にほぼ一致する位置とする。即ち、上記第四素板２５の幅方向両端部を、上記両鎖線α´、α´を内周側角部として同方向に折り曲げて上記１対の側壁部２、２を形成し、図７に示す様な第一中間素材２６とする。
【００５１】
この第一中間素材２６を造る際に、上述の様に上記各側壁部２、２の形成する際の折り曲げ位置を、上記図８の鎖線α´、α´に示す様に、上記透孔１１及び厚肉部２２の幅方向両端縁にほぼ一致する位置としている為、上記各側壁部２、２の形成作業を容易に行なう事ができるだけでなく、折り曲げ部に亀裂等の損傷が発生するのを有効に防止できる。
【００５２】
又、得られた上記第一中間素材２６のうち、上記厚肉部２２に対応する連結部３ａの幅Ｗ3aは、図９（Ａ）に示す様に、上記第一中間素材２６を構成する１対の側壁部２、２同士の間隔Ｄ2 よりも大きく、この第一中間素材２６の幅Ｗ26以下（Ｗ26≧Ｗ3a＞Ｄ2 ）となる。この様に連結部３ａの幅Ｗ3aを１対の側壁部２、２同士の間隔Ｄ2 よりも大きくする事で、この連結部３ａに形成した係合部６ａの厚さ方向に大きな力が作用しても、この係合部６ａに亀裂等の損傷が発生しにくくできる。これに対して、上記各側壁部２、２を曲げ加工した後、上記連結部３ａに対応する部分に据え込み加工による増圧加工を施すと、図９（Ｂ）に示す様に、厚肉部２２ａの幅が１対の側壁部２、２同士の間隔Ｄ2 よりも小さくなる為、この厚肉部２２ａに形成した係合部に大きな力が加わった場合に、十分な耐久性を確保しにくくなる。
【００５３】
上述の様な第一中間素材２６の連結部３ａには、図１０〜１１に示す様にして係合部６ａを形成して第二中間素材２７とすると共に、図１２〜１３に示す様にして第二の連結部４に第二の係合部７を形成して第三中間素材２８とする。係合部６ａを形成する作業と第二の係合部７を形成する作業との前後は問わない。又、上記１対の側壁部２、２の互いに整合する位置に円孔５、５（図１４、２０）を形成して、板金製ロッカーアームの最終形状とする。
【００５４】
この様にして板金製ロッカーアームを最終形状に加工してから、この板金製ロッカーアームの表面を硬化させる為の、浸炭焼き入れ等の熱処理を行なう。そして、この熱処理の後、この板金製ロッカーアームに、表面の粒界酸化層を除去する為の処理工程を施す。この様な粒界酸化層を除去する為の処理は、ショットブラスト、バレル加工等、メディアの様な粒状物質を上記板金製ロッカーアームの表面に衝突させる方法により行なう。
【００５５】
この様に、板金製ロッカーアームの表面を硬化させる熱処理を行なった後、この板金製ロッカーアームに、表面の粒界酸化層を除去する為の処理工程を施せば、亀裂等の損傷の原因となる微小溝を除去して、上記板金製ロッカーアームの耐久性の向上を図れる。即ち、上記粒界酸化層の表面には微小溝が存在する為、この粒界酸化層をそのまま残した場合には、使用時にこの微小溝から亀裂等の損傷が発生し易くなる。そこで、上記処理により上記粒界酸化層と共に上記微小溝を除去して、上記損傷が発生しにくくする。尚、粒界酸化層を除去する為の処理を、ショットブラスト、バレル加工等、メディアの様な粒状物質を上記板金製ロッカーアームの表面に衝突させる方法により行なえば、この板金製ロッカーアームの表面層部分に残留圧縮応力を生じさせて、上記亀裂等の損傷の発生を、より一層有効に防止できる。
【００５６】
この様にして造った板金製ロッカーアームには、使用時に弁体の基端部を突き当てる前記係合部６ａの表面、及び使用時にラッシュアジャスタの先端部を突き当てる前記第二の係合部７の表面に、研摩等の必要な仕上加工を施した後、枢軸及びローラを組み付ける。尚、本発明の特徴である増厚方法によれば、バルブ係合部だけでなく、他の係合部も板厚を大きくできる。従って、ピボット係合部にねじ孔を設けると共にこのねじ孔にアジャストねじを螺合させる、メカニカルアジャスト型の板金製ロッカーアームで、上記ねじ孔とアジャストねじとの螺合長さを確保して、当該部分の強度を大きくできる。
【図面の簡単な説明】
【００５７】
【図１】本発明の実施の形態の１例の最初の工程で造られる第一素板を示しており、（Ａ）は平面図、（Ｂ）は（Ａ）の側方から見た図。
【図２】続く工程で造られる第二素板を示しており、（Ａ）は平面図、（Ｂ）は（Ａ）の側方から見た図。
【図３】第二素板を加工する状態の別例を示す平面図。
【図４】続く工程で造られる第三素板を示しており、（Ａ）は平面図、（Ｂ）は（Ａ）の側方から見た図。
【図５】続く工程で造られる第四素板を示しており、（Ａ）は平面図、（Ｂ）は（Ａ）の側方から見た図。
【図６】続く工程で第一中間素材を造る途中の状態を示す端面図。
【図７】得られた第一中間素材を示しており、（Ａ）は端面図、（Ｂ）は側面図。
【図８】第四素板から第一中間素材を造る際の折り曲げ位置を示す平面図。
【図９】折り曲げ加工と増圧加工との前後が厚肉部の幅に及ぼす影響を示す為の、第一中間素材の端面図。
【図１０】第二中間素材を得る途中の状態を示す端面図。
【図１１】得られた第二中間素材を示す端面図。
【図１２】第三中間素材を得る途中の状態を示す断面図。
【図１３】得られた第三中間素材を示しており、（Ａ）は断面図、（Ｂ）は側面図。
【図１４】先発明に係る板金製ロッカーアームの斜視図。
【図１５】先発明の第一工程により得られる第一素板を示しており、（Ａ）は平面図、（Ｂ）は（Ａ）のａ−ａ断面図、（Ｃ）は（Ａ）のｂ−ｂ断面図、（Ｄ）は（Ａ）のｃ−ｃ断面図。
【図１６】同第二工程により得られる第二素板を示しており、（Ａ）は平面図、（Ｂ）は（Ａ）のａ−ａ断面図、（Ｃ）は（Ａ）のｂ−ｂ断面図、（Ｄ）は（Ａ）のｃ−ｃ断面図。
【図１７】同第三工程により得られる第一中間素材を示しており、（Ａ）は平面図、（Ｂ）は（Ａ）のａ−ａ断面図、（Ｃ）は（Ａ）のｂ−ｂ断面図、（Ｄ）は（Ａ）のｃ−ｃ断面図。
【図１８】同第四工程により得られる第二中間素材を示しており、（Ａ）は平面図、（Ｂ）は（Ａ）のａ−ａ断面図、（Ｃ）は（Ａ）のｂ−ｂ断面図、（Ｄ）は（Ａ）のｃ−ｃ断面図。
【図１９】同第五工程により造られる第三中間素材を示しており、（Ａ）は平面図、（Ｂ）は（Ａ）のａ−ａ断面図、（Ｃ）は（Ａ）のｂ−ｂ断面図、（Ｄ）は（Ａ）のｃ−ｃ断面図。
【図２０】同第六工程を経て完成した板金製ロッカーアームを示しており、（Ａ）は平面図、（Ｂ）は（Ａ）のａ−ａ断面図、（Ｃ）は（Ａ）のｂ−ｂ断面図、（Ｄ）は（Ａ）のｃ−ｃ断面図。
【符号の説明】
【００５８】
１    板金製ロッカーアーム
２    側壁部
３、３ａ  連結部
４    第二の連結部
５    円孔
６、６ａ  係合部
７    第二の係合部
８    第一素板
９    基部
１０    翼状部
１１    透孔
１２    第二素板
１３    舌状部
１４    切り欠き部
１５    湾曲部
１６    第一中間素材
１７    第二中間素材
１８    第一素板
１９    主部
２０    突出部
２１    第二素板
２２、２２ａ  厚肉部
２３    連続部
２４    第三素板
２５    第四素板
２６    第一中間素材
２７    第二中間素材
２８    第三中間素材
【図１】
2006136947.tif 000003
【図２】
2006136947.tif 000004
【図３】
2006136947.tif 000005
【図４】
2006136947.tif 000006
【図５】
2006136947.tif 000007
【図６】
2006136947.tif 000008
【図７】
2006136947.tif 000009
【図８】
2006136947.tif 000010
【図９】
2006136947.tif 000011
【図１０】
2006136947.tif 000012
【図１１】
2006136947.tif 000013
【図１２】
2006136947.tif 000014
【図１３】
2006136947.tif 000015
【図１４】
2006136947.tif 000016
【図１５】
2006136947.tif 000017
【図１６】
2006136947.tif 000018
【図１７】
2006136947.tif 000019
【図１８】
2006136947.tif 000020
【図１９】
2006136947.tif 000021
【図２０】
2006136947.tif 000022
【手続補正書】
【提出日】平成18年2月16日(2006.2.16)
【手続補正１】
【補正対象書類名】特許請求の範囲
【補正対象項目名】全文
【補正方法】変更
【補正の内容】
【特許請求の範囲】
【請求項１】
１枚の金属材を打ち抜き成形する事により、所定の外形及び透孔を有する素板を形成し、この素板にプレス加工に基づく曲げ加工を施す事により、互いにほぼ平行な１対の側壁部とこれら両側壁部の幅方向一端縁同士を連結する連結部とを形成して成り、これら両側壁部の互いに整合する位置に形成した少なくとも１対の通孔と、上記連結部の一部に設けた、少なくとも１個の係合部とを備え、この連結部のうちでこの係合部を設けた部分の厚さを、上記両側壁部の厚さよりも大きくした板金製ロッカーアームを製造する板金製ロッカーアームの製造方法であって、上記素板の一部で上記係合部となるべき部分に隣接する端縁から所定量分突出した突出部を、この係合部となるべき部分に向け、この所定量よりも少ない長さ分だけ上記素板の面方向に押圧する事により、この係合部となるべき部分の厚さを増大させて、一部が上記素板の他の部分よりも面方向に突出した厚肉部とした後、この厚肉部に係合部を形成する工程を有する板金製ロッカーアームの製造方法。
【手続補正２】
【補正対象書類名】明細書
【補正対象項目名】全文
【補正方法】変更
【補正の内容】
【発明の詳細な説明】
【技術分野】
【０００１】
この発明は、エンジンの動弁機構に組み込み、カムシャフトの回転を弁体（吸気弁及び排気弁）の往復運動に変換する為のロッカーアームのうち、金属板にプレス加工を施す事により造る、板金製ロッカーアームの製造方法の改良に関する。
【背景技術】
【０００２】
レシプロエンジン（往復ピストンエンジン）には、一部の２サイクルエンジンを除き、クランクシャフトの回転と同期して開閉する吸気弁及び排気弁を設けている。この様なレシプロエンジンでは、上記クランクシャフトの回転と同期して（４サイクルエンジンの場合には１／２の回転速度で）回転するカムシャフトの動きを、ロッカーアームにより、上記吸気弁及び排気弁に伝達し、これら吸気弁及び排気弁をそれぞれの軸方向に往復運動させる。
【０００３】
従来は、この様なエンジンの動弁機構に組み込むロッカーアームを、鋳造品（鋳鉄品或はアルミニウムダイキャスト品）とする事が一般的であった。ところが、鋳造品は重量が嵩んだり（鋳鉄品の場合）、或は十分に強度を確保する為には容積が嵩張る（アルミニウムダイキャスト品の場合）。又、一般的にはロストワックス法により造る為、製造コストが嵩む事も避けられない。この為に近年、鋼板等の金属板にプレス加工を施す事により上記ロッカーアームを造る事が考えられ、一部で実施されている。
【０００４】
この様な事情で考えられた板金製ロッカーアームの製造方法として従来から、例えば特許文献１に記載されたものがある。この特許文献１に記載された製造方法は、プレス加工により１枚の金属板からプレス加工を主体とする一体成形により、板金製ロッカーアームを造る。この為、得られた板金製ロッカーアームは、全面に亙りほぼ均一な厚さを有する。
【０００５】
これに対して従来から、それぞれを金属板にプレス加工を施す事により形成した、２個又は３個の部材を溶接により結合固定したロッカーアームも知られている。従来知られている構造では、これら各部材の板厚は総て同じであるが、この様に複数個の部材を組み合わせて成る板金製ロッカーアームの場合には、ピボット部及びバルブ係合部を含む連結部の厚さを、各側壁部の厚さよりも大きくできる。
【０００６】
上述した様な従来技術のうち、特許文献１に記載された、１枚の金属板から板金製ロッカーアームを一体に造る技術の場合には、造られた板金製ロッカーアームの厚さは、ほぼ全面に亙り均一になる為、使用時に大きな力を受けるバルブ係合部の近傍部分が他の部分に比べて、強度的に不利になり、剛性も低くなる場合がある。上記バルブ係合部の近傍部分の強度及び剛性を十分に確保すべく、板金製ロッカーアームを造る為の金属板の厚さを大きくすると、他の部分の厚さが、本来必要とする以上に大きくなり、板金製ロッカーアームの小型・軽量化を十分に図れないだけでなく、材料費も嵩む原因となる。
【０００７】
これに対して、それぞれを金属板にプレス加工を施す事により形成した２個又は３個の部材を溶接により結合固定した板金製ロッカーアームの場合には、バルブ係合部を含む連結部の厚さを、側壁部等他の部分の厚さよりも大きくできる反面、複数個の部材を別々に製造した後、これら各部材同士を組み付け、溶接により接合する必要がある。この為、加工工数が増大し、しかも部品管理の手間を要する。更に、各部材を組み付ける際の位置決め等の為に、複雑且つ精密な設備を必要とする為、加工工数の増大と部品管理の手間を要する事と合わせて、コストが嵩む事が避けられない。しかも、得られた板金製ロッカーアームの品質（精度）が、一体構造のものに比べると劣る場合が多い。
【０００８】
上述の様な問題を解決できる技術として、特願平１１−６３５１５号には、図１４〜２０に示す様な、板金製ロッカーアームとその製造方法とに関する発明が記載されている。この先発明に係る板金製ロッカーアーム１は、図１４に示す様に、互いにほぼ平行な１対の側壁部２、２と、これら両側壁部２、２の幅方向一端縁同士を連結する連結部３及び第二の連結部４とを有する。又、これら両側壁部２、２の長さ方向中間部に１対の円孔５、５を、互いに同心に形成し、これら両円孔５、５に、カムと係合するローラを回転自在に支持する為の支持軸の両端部を支持自在としている。上記連結部３及び第二の連結部４のうち、連結部３の片面には、弁体の基端部を突き当てる為の係合部６を、第二の連結部４に、ラッシュアジャスタの先端部を突き当てる為の第二の係合部７を、それぞれ形成している。
【０００９】
上記係合部６と第二の係合部７とのうち、係合部６は、上記連結部３の幅方向中間部の片面に、この連結部３の幅方向中間部を厚さ方向に塑性変形させる事により、この連結部３の他の部分よりも凹んだ凹溝状に形成している。これに対して、上記第二の係合部７は、上記第二の連結部４の中央部を厚さ方向に塑性変形させる事により、球状凹面として成る。
【００１０】
上述の様な板金製ロッカーアーム１を造る場合、先ず第一工程で、図１５に示す様な第一素板８を造る。即ち、この第一工程では、例えば３〜４mm程度の厚さを有する炭素鋼板等、十分な剛性を有する金属板（平板材若しくはコイル材）を、図示しないプレス装置の打抜き型と受型との間に供給し、これら両型同士の間で、上記第一素板８を打ち抜き形成する。
【００１１】
この第一素板８は、図１５（Ａ）に示す様に、角を丸めた菱形の長さ方向一端部｛図１５（Ａ）の右端部｝を切除した如き形状と、ｔ8 なる厚さ｛図１５（Ｂ）｝とを有する。この様な第一素板８の幅方向｛図１５（Ａ）の上下方向｝中央部の、図１５（Ａ）に記載した２本の鎖線α、αよりも少し内側部分（幅方向中央寄り部分）で幅Ｗ9 なる部分を、上記第一素板８の長さ方向｛図１５（Ａ）の左右方向｝に連続する基部９としている。そして、この基部９の幅方向の両側に、それぞれが略三角形である、１対の翼状部１０、１０を設けている。
【００１２】
上述の様な第一素板８の中央部には、続く第二工程で、図１６（Ａ）に示す様に透孔１１を形成して、第二素板１２とする。この透孔１１の形状は、大略鼓形で、幅方向両側縁の長さ方向中央部に、互いに近づく方向に突出した、それぞれが部分円弧状である、１対の舌状部１３、１３を形成している。これら両舌状部１３、１３はそれぞれ、後述するローラを回転自在に支持する為の支持軸の両端部を支持する為の円孔５、５（図１４、２０参照）を形成する為に設ける。又、上記透孔１１の四隅部分には、それぞれが略半円形である切り欠き部１４、１４を形成している。これら各切り欠き部１４、１４は、次の第三工程で、上記基部９を断面円弧状に湾曲させて湾曲部１５（図１７参照）を形成する際に、湾曲作業を行ない易くする為に形成する。
【００１３】
上述の様な第二素板１２は、図示しないプレス加工装置に組み込んだ、プレス装置の打抜き型と受型との間に上記第一素板８を供給し、これら両型同士の間で上記透孔１１を打ち抜く事により形成する。尚、前記第一素板８及び上記第二素板１２の基部９の幅Ｗ9 は、次に述べる第三工程で形成する１対の側壁部２、２の外側面同士の間隔である、第一中間素材１６の幅Ｗ16（図１７参照）よりも大きくしている（Ｗ9 ＞Ｗ16）。この様に、基部９の幅Ｗ9 を第一中間素材１６の幅Ｗ16よりも大きくした事に伴って、上記１対の舌状部１３、１３同士の間隔Ｄ13も大きくしている。
【００１４】
この様に、上記１対の舌状部１３、１３同士の間隔Ｄ13を大きくすると、上記透孔１１を打ち抜く為の打抜き型の寿命を確保できる。即ち、透孔の中央部の幅が狭いと、この透孔を打抜き加工する為の打抜き型にかかる負担が大きく、この打ち抜き型の寿命が短くなる。これに対して、上記透孔１１の中央部の幅である、上記１対の舌状部１３、１３同士の間隔Ｄ13を大きくすると、上記透孔１１を形成する為の打抜き型の負担が軽減し、この打ち抜き型の耐久性を確保して、コスト低減を図れる。
【００１５】
尚、第二素板１２を形成する順序は、上述した第二工程で行なうとした透孔１１の打抜き形成を始めに行ない、次に、前述した第一工程で行なうとした、基部９及び翼状部１０、１０の打抜き形成を行なっても良い。更には、打ち抜き型及び受型の加工が可能で、プレス装置の容量が十分であれば、素材となる金属板から、直接図１６に示す様な第二素板１２を形成しても良い。
【００１６】
何れにしても、図１６に示す様な形状に加工した、上記第二素板１２は、続く第三工程で、図１７に示す様な第一中間素材１６とする。この第三工程では、上記第二素板１２を、図示しないプレス装置に組み付けた押型と受型との間に供給して強く押圧し、上記第二素板１２の基部９及び翼状部１０、１０に曲げ加工を施す。そして、上記第二素板１２を、幅方向に関して左右１対の側壁部２、２と、これら両側壁部２、２の幅方向｛図１７（Ｃ）（Ｄ）の左右方向｝端縁同士を連結する湾曲部１５とから成る、上記第一中間素材１６とする。この湾曲部１５は、この第一中間素材１６の長さ方向｛図１７（Ａ）の左右方向｝中間部で、上記透孔１１に対応する部分が不連続な、半円筒状に形成されている。この様に、透孔１１部分で２分割された上記湾曲部１５のうち、一端側｛図１７（Ａ）（Ｂ）の右端側｝が弁体の基端部を突き当てる為の係合部６（図１４、１９、２０参照）になり、他端側｛図１７（Ａ）（Ｂ）の左端側｝がラッシュアジャスタの先端部を突き当てる為の第二の係合部７（図１４、１９、２０参照）となる。
【００１７】
前述した通り、上記１対の側壁部２、２の外側面同士の間隔である、上記第一中間素材１６の幅Ｗ16は、前述した第一、第二素板８、１２の基部９の幅Ｗ9 より小さくしている。即ち、上記第一中間素材１６に於いて、上記１対の側壁部２、２の幅方向端縁同士を連結する為の連結部としての役目を有する上記湾曲部１５は、図１７（Ｃ）（Ｄ）に示す様に、略半円筒状に形成している。この様に略半円筒状の湾曲部１５を形成し、この湾曲部１５の元となる、前述した平板状の基部９の幅Ｗ9 よりもこの湾曲部１５の幅を小さくする為、この基部９の幅Ｗ9 を、上記第一中間素材１６に設けられる左右１対の側壁部２、２である、上記第一中間素材１６の幅Ｗ16よりも大きく（Ｗ9 ＞Ｗ16）でき、前述した舌状部１３、１３同士の間隔Ｄ13を大きくできる。上述した様な第三工程により得られる、図１７に示す様な第一中間素材１６を構成する上記湾曲部１５の厚さｔ15は、前記第一素板８の厚さｔ8 とほぼ同じ（ｔ15≒ｔ8 ）である。
【００１８】
尚、上記湾曲部１５のうち、少なくとも弁体の基端部を突き当てる為の係合部６を構成する為の一端側部分には、次述する第四工程で押圧加工を施して、厚さを大きくする。又、上記第一中間素材１６には、上記湾曲部１５を形成すると同時に、左右１対の側壁部２、２も同時に形成する。即ち、上記湾曲部１５を形成するのに伴って、前記第一、第二素板８、１２の幅方向両端部に形成した翼状部１０、１０及び中央部の透孔１１の内側縁部に設けた舌状部１３、１３を起立させて、互いにほぼ平行な、上記１対の側壁部２、２とする。
【００１９】
上述の様にして構成した、上記第一中間素材１６には、続く第四工程で湾曲部１５に押圧加工を施し、図１８に示す様な第二中間素材１７とする。即ち、上記第四工程では、上記湾曲部１５を平板状に加工すると共に厚さを増大させて、図１８に示す様に、上記第一素板８の厚さｔ8 ｛図１５（Ｂ）参照｝よりも大きな厚さｔ3 、ｔ4 （ｔ8 ＜ｔ3 、ｔ4 ）を有する連結部３及び第二の連結部４とする。
【００２０】
上記第四工程は、上記第一中間素材１６の湾曲部１５を、押圧加工用の押型と受型との間にセットした状態で加圧する冷間鍛造により行ない、上記湾曲部１５を塑性変形させる。この結果、平板状の上記連結部３及び第二の連結部４が形成される。この様に、湾曲部１５を塑性変形させて連結部３及び第二の連結部４とする際、断面円弧状の湾曲部１５が平板状の連結部３及び第二の連結部４になる分、厚さがｔ3 、ｔ4 にまで増大する。尚、図示の例では、一端側に設けた連結部３だけでなく、他端側に設けた第二の連結部４も厚さを大きくしている。但し、板金製ロッカーアームの使用時に特に大きな応力が加わるのは、弁体の基端部を突き当てる係合部６を設ける、連結部３の側である。従って、上記第二の連結部４の他側は、必ずしも厚さを増大させる必要はない。
【００２１】
上記第四工程で、第一中間素材１６に比較的厚肉の連結部３及び第二の連結部４を形成して第二中間素材１７としたならば、次の第五工程でこれら連結部３及び第二の連結部４に塑性加工若しくは切削加工、更には必要とする研削加工を施す。即ち、図１９に示す様に、上記連結部３に、図示しない弁体の基端部を突き当てる為の係合部６を形成する。又、上記第二の連結部４に、図示しないラッシュアジャスタの先端部を突き当てる為の第二の係合部７を形成する。この様な第五工程では、上記第二中間素材１７の連結部３を、図示しない鍛造加工機の押型と受型との間にセットして、この連結部３に冷間鍛造を施す事により、図１９（Ａ）（Ｂ）（Ｄ）に示す様な、凹溝状でその底面が凸に湾曲した係合部６を形成する。又、上記第二の連結部４を、図示しない別の鍛造加工機の押型と受型との間にセットして、この第二の連結部４に冷間鍛造を施す事により、図１９（Ａ）（Ｂ）（Ｃ）に示す様な、球状凹孔である第二の係合部７を形成する。この様な第五工程により、前記第一素板８の厚さよりも大きな厚さを有する上記連結部３及び第二の連結部４に係合部６及び第二の係合部７を設けた、第三中間素材１９となる。
【００２２】
この様にして得られた第三中間素材１９には、次の第六工程で、１対の側壁部２、２の中間部で互いに整合する位置に、それぞれ円孔５、５を、プレス加工、或は旋削加工により形成して、図１４、２０に示す様な板金製ロッカーアーム１として完成する。これら両円孔５、５は、前述した様に、ローラを回転自在に支持する為の支持軸の両端部を支持する為のものである。即ち、上記両円孔５、５に両端部を支持した支持軸の中間部周囲にローラを回転自在に支持すると共に、このローラの外周面をカムの外周面に当接させて、カムシャフトの回転運動を上記板金製ロッカーアーム１の揺動運動に変換自在とする。
【００２３】
上述の様な先発明に係る板金製ロッカーアーム及びその製造方法は、ロッカーアームの強度や剛性の向上を図れるだけでなく、工数及び部品点数の削減により、コストの低減、精度の向上、設備の簡略化を図れる為、高品質の板金製ロッカーアームを低コストで実現できる。
但し、より出力の大きなエンジンへの組み付けを可能にすべく、より大きな強度を得る為には、弁体の基端部を突き当てる係合部６の厚さをより大きくする事が望まれており、この場合には、上記先発明に係る板金製ロッカーアームの製造方法では対応する事が難しい。
【００２４】
即ち、使用時に上記係合部６に加わる力は、エンジンの出力を高くすべく、この係合部にその基端部を突き当てた弁体を付勢するバルブスプリングの弾力を大きくする程大きくなる。従って、板金製ロッカーアームを高出力エンジンに組み込み、しかも十分な耐久性を確保する為には、上記係合部６の強度を向上させるべく、この係合部６の厚さを大きくする事が望まれる。
【００２５】
これに対して、上記先発明に係る製造方法の場合には、素板の厚さの５〜４０％程度厚くするのが限度であり、例えば上記係合部６を構成する連結部３の厚さｔ3 を、１対の側壁部２、２の厚さｔ2 の２倍近く、若しくは２倍を越えて厚くする事は難しい。
【００２６】
【特許文献１】特開平３−１７２５０６号公報
【発明の開示】
【発明が解決しようとする課題】
【００２７】
本発明は、上述の様な事情に鑑みて、高品質の板金製ロッカーア−ムを低コストで造れる板金製ロッカーアームの製造方法を実現すべく発明したものである。
【課題を解決するための手段】
【００２８】
本発明の板金製ロッカーアームの製造方法により造る板金製ロッカーアームは、１枚の金属材を打ち抜き成形する事により、所定の外形及び透孔を有する素板を形成し、この素板にプレス加工に基づく曲げ加工を施す事により、互いにほぼ平行な１対の側壁部とこれら両側壁部の幅方向一端縁同士を連結する連結部とを形成して成り、これら両側壁部の互いに整合する位置に形成した少なくとも１対の通孔と、上記連結部の一部に設けた、少なくとも１個の係合部とを備える。そして、この連結部のうちでこの係合部を設けた部分の厚さを、上記両側壁部の厚さよりも大きくしている。
【００２９】
この様な板金製ロッカーアームを製造する、本発明の板金製ロッカーアームの製造方法は、上記素板の一部で上記係合部となるべき部分に隣接する端縁から所定量分突出した突出部を、この係合部となるべき部分に向け、この所定量よりも少ない長さ分だけ上記素板の面方向に押圧する事により、この係合部となるべき部分の厚さを増大させる。そして、この部分に、一部が上記素板の他の部分よりも面方向に突出した厚肉部を形成した後、この厚肉部に係合部を形成する工程を有する。尚、本明細書及び特許請求の範囲で面方向とは、上記素板の表裏両面に平行な方向を言う。
【発明の効果】
【００３０】
上述の様な本発明の板金製ロッカーアームの製造方法は、前述した先発明に係る板金製ロッカーアームの製造方法と同様に、板金製ロッカーアーム全体を１枚の金属板により一体に成形できる為、互いに別々に造った複数個の部材同士を結合する手間が不要で、工数の削減を図ると同時に、製造コストの高騰や精度の悪化を防止し、しかも、組立や位置決めの為に複雑な設備を設ける必要をなくして、高品質の板金製ロッカーア−ムを低コストで造れる。
【００３１】
特に、本発明の板金製ロッカーアームの場合には、係合部を設ける連結部の厚さを両側壁部の厚さよりも大幅に大きくできる。この為、厚さが均一な１枚の金属板からロッカーアームを一体成形するにも拘らず、係合部を含む連結部の厚さを、１対の側壁部の厚さよりも大幅に大きくできる。従って、この係合部を含む連結部に作用する応力を大幅に低減して、無駄な重量増大を招来する事なく、板金製ロッカーアームの強度並びに剛性を確保できる。又、上記両側壁部の厚さは、これら両側壁部に要求される強度並びに剛性を確保できるものであれば良く、必要以上に大きくする必要がない。従って、これら両側壁部の外側面同士の間隔である、上記板金製ロッカーアームの幅を小さくできて、この板金製ロッカーアームを、エンジン内部の限られた空間内に組み込む為の設計が容易になる。
この為、軽量且つ低コストで造れ、しかも十分な耐久性を有する板金製ロッカーアームの製造方法を実現して、ロッカーアームを組み込んだエンジンのコスト低減と高性能化とを図れる。
【発明を実施するための最良の形態】
【００３２】
図１〜１３は、本発明の実施の形態の１例を示している。尚、本発明の特徴は、連結部３ａの片面に設けた係合部６ａ（図１０〜１１）にその基端部を突き当てた弁体を付勢するバルブスプリングの弾力を大きくし、上記係合部６ａに加わる力が大きくなった場合でも、上記連結部３ａの耐久性を十分に確保すべく、上記係合部６ａの強度を向上させる為、上記連結部３ａの厚さｔ3aを十分に大きくする為の方法にある。本発明の製造方法により造られる板金製ロッカーアームのその他の部分の構成は、前述の図１４、２０に示した先発明の板金製ロッカーアーム１と同様であるから、重複する説明は省略若しくは簡略にし、以下、本発明の特徴部分を中心に説明する。
【００３３】
本発明の製造方法により板金製ロッカーアームを造る場合、先ず第一工程で、図１に示す様な第一素板１８を造る。即ち、この第一工程では、例えば３〜４mm程度の厚さを有する炭素鋼板等、十分な剛性を有する金属板（平板材若しくはコイル材）を、図示しないプレス装置の打抜き型と受型との間に供給し、これら両型同士の間で、上記第一素板１８を打ち抜き形成する。この第一素板１８は、図１（Ａ）に示す様に、正方形若しくは矩形の主部１９の一端（図１の上端）縁の中央部に、正方形若しくは矩形の突出部２０を形成して成る。この突出部２０は、上記第一素板１８の一部で、上記係合部６ａとなるべき部分、即ち、図１（Ａ）で上記主部１９の上端中央部に隣接する端縁から、所定量Ｈ分だけ突出している。
【００３４】
上述の様な第一素板１８には、続く第二工程で、本発明の特徴である、据え込み加工（upsetting ）と呼ばれる増圧加工を施す事により、図２に示す様な第二素板２１とする。この増圧加工は、上記図１に示した突出部２０を、上記係合部６ａとなるべき上記主部１９の一端部に向け、上記第一素板１８の面方向（図１〜２の下方向）に、上記所定量Ｈよりも少ない量（この所定量Ｈと後述する突出量ｈとの差「Ｈ−ｈ」分だけ）押圧する事により行なう。即ち、上記第一素板１８の主部１９を、上記第二素板２１の形状に見合う形状を有する、図示しない受型内にセットした状態で、上記突出部２０を、やはり図示しない押型により、上記主部１９に向け押圧する。上記受型は、上記主部１９を密に内嵌自在で、上記係合部６ａに見合う部分の空間の厚さのみ、この係合部６ａの厚さ寸法に見合う分だけ大きくなっている。この様な受型内に上記第一素板１８の主部１９をセットした状態で、上記突出部２０を上記押型によりこの主部１９に強く押圧すれば、上記係合部６ａとなるべき部分である、この主部１９の一端中央部の厚さが増大して、図２に示す様な第二素板２１を得られる。この第二素板２１は、上記主部１９の一端中央部で上記係合部６ａとなるべき部分に、他の部分よりも厚さ寸法が大きくなった、厚肉部２２が形成されたものである。この厚肉部２２は、上記第二素板２１のうちでこの厚肉部２２以外の部分（特許請求の範囲に記載した「他の部分」）よりも、面方向にｈだけ突出している。
【００３５】
尚、上記第二工程で上記突出部２０を上記主部１９に向けて強く押圧する際に、図３に示す様に、１対の第一素板１８、１８の互いに反対側端縁から突出した突出部２０、２０を、互いに近づく方向に押圧すれば、この押圧作業時に加えられる力を受ける部分、即ち上記受型を支持する部分の剛性を小さくできて、設備の簡略化、低廉化を図れる。
【００３６】
即ち、図示しないアンコイラから送り出される長尺な１枚の金属材を、この金属材の送り出しに同期して順次打ち抜き形成する事により、この金属材の幅方向中央部に位置する連続部２３と、この連続部２３の幅方向（図３の左右方向）両端縁で長さ方向（図３の上下方向）に関する位相が互いに一致する部分から互いに反対方向に突出した、互いに対となる上記第一素板１８、１８とを形成する。その後、これら対となる第一素板１８、１８の互いに反対側端縁から突出した突出部２０、２０を、互いに近づく方向に押圧する事により、これら各第一素板１８、１８の一部の厚さを増大させて、上記第二素板２１、２１とする。そして、この厚さを増大させる工程の後に行なわれる何れかの工程で、これら各第二素板２１、２１を、上記連続部２３から切り離す。
【００３７】
この様にして上記各第一素板１８、１８を上記各第二素板２１、２１に加工すれば、これら各第一素板１８、１８の主部１９、１９をセットする受型の支持剛性を低くしても、これら各受型が動かない様にできる。即ち、これら各受型同士を、直接又は他の結合部材を介して互いに突き合わせておけば、上記各押型から上記各第一素板１８、１８を介して上記各受型に伝わった力が互いに相殺される。従って、前述した通り、上記各受型を支持する部分の剛性を小さくできて、設備の簡略化、低廉化を図れる。尚、この様な技術は、板金製ロッカーアームの製造に限らず、据え込み加工により金属板の一部の厚さを大きくして各種物品を製作する、各種物品の製造方法に適用できる。又、１対の素板が連結部等の結合部の両側に互いに対称に設けられていれば良く、必ずしもアンコイラから送り出された長尺な金属板を打ち抜いたものである必要はない。
【００３８】
何れにしても、上述の様にして造った、図２に示す様な第二素板２１には、続く第三工程でプレスによる打ち抜き加工（ピアス加工）を施して、図４に示す様な第三素板２４とする。即ち、上記第三工程では、上記第二素板２１の中央部に鼓形の透孔１１を、前記厚肉部２２とほぼ同じ幅で、且つ上記第二素板２１の幅方向に関する位相をこの厚肉部２２と一致させた状態で形成する。
【００３９】
上述の様にして造った、上記第三素板２４は、上記透孔１１の周縁部に存在するバリを除去する為の面押し加工（チャンファリング）を施した後、続く第四工程で、上記主部１９の周縁部の余分な部分を除去する切除加工（トリミング・カットオフ）を施し、図５に示す様な第四素板２５とする。この第四素板２５の形状は、既に前記係合部６ａとなるべき連結部３ａの肉厚が大きくなっている以外、前述の先発明に於ける第二素板１２（図１６）の形状とほぼ同じである。
【００４０】
以上の工程を行なう為のプレス加工装置の構造は、特に限定しないが、加工能率を高める面からは、図１に示した第一素板１８を図５に示した第四素板２５にまで加工する工程を、順送プレスにより行なう事が好ましい。複数の工程分を一体にした型を使用する順送プレスの場合には、工程の進行に伴う被加工物の送り量を少なくできる為、加工能率を向上させる事ができる。これに対して、後述する図６〜１３に示した曲げ加工は、トランスファプレスにより行なう事が好ましい。各工程に使用する型を互いに別体とするトランスファプレスは、工程の進行に伴う被加工物の送り量が多くなる為、加工能率を高くする事が難しくなる代わりに、型の製造が容易となり、設備費の低廉化によるコスト低減を図れる。
【００４１】
上述の様にして造った、上記第四素板２５には、外周縁部に存在するバリを除去する為の面押し加工を施した後、この第四素板２５を焼きなます焼鈍工程を施す。この第四素板２５にこの様な焼鈍工程を施せば、上記厚肉部２２を形成する為の押圧作業等に伴う加工硬化により硬くなった部分を軟化させると共に、この押圧作業等に伴って上記第四素板２５内に生じた残留応力を除去できる。この為、続く工程で各側壁部２、２（図８〜１３）の形成作業を容易に行なう事ができるだけでなく、折り曲げ部に亀裂等の損傷が発生するのを有効に防止できる。尚、上記第四素板２５には、必要に応じ、上記焼鈍工程に加えて、友ずり（複数の第四素板同士の擦り合わせ）、バレル加工等を施して、焼鈍加工に伴って表面に生じたスケールを落とすと共に、縁部に残留しているバリを除去する。
【００４２】
上述の様に、上記第四素板２５を焼きなましたならば、前述した先発明の場合と同様に、この第四素板２５の幅方向両端部を同方向に向け折り曲げて、互いに平行な１対の側壁部２、２を形成する。この折り曲げ加工は、前述した様に、図示しないトランスファプレスにより、図６〜７に示す様に行なう。この折り曲げ加工の際、折り曲げ位置（折り曲げの内周側隅角部）を、上記第四素板２５の一部で前記透孔１１を挟む２個所位置、即ち、図８に鎖線α´、α´で示す、この透孔１１及び上記厚肉部２２の幅方向両端縁にほぼ一致する位置とする。即ち、上記第四素板２５の幅方向両端部を、上記両鎖線α´、α´を内周側角部として同方向に折り曲げて上記１対の側壁部２、２を形成し、図７に示す様な第一中間素材２６とする。
【００４３】
この第一中間素材２６を造る際に、上述の様に上記各側壁部２、２の形成する際の折り曲げ位置を、上記図８の鎖線α´、α´に示す様に、上記透孔１１及び厚肉部２２の幅方向両端縁にほぼ一致する位置としている為、上記各側壁部２、２の形成作業を容易に行なう事ができるだけでなく、折り曲げ部に亀裂等の損傷が発生するのを有効に防止できる。  
【００４４】
又、得られた上記第一中間素材２６のうち、上記厚肉部２２に対応する連結部３ａの幅Ｗ3aは、図９（Ａ）に示す様に、上記第一中間素材２６を構成する１対の側壁部２、２同士の間隔Ｄ2 よりも大きく、この第一中間素材２６の幅Ｗ26以下（Ｗ26≧Ｗ3a＞Ｄ2 ）となる。この様に連結部３ａの幅Ｗ3aを１対の側壁部２、２同士の間隔Ｄ2 よりも大きくする事で、この連結部３ａに形成した係合部６ａの厚さ方向に大きな力が作用しても、この係合部６ａに亀裂等の損傷が発生しにくくできる。これに対して、上記各側壁部２、２を曲げ加工した後、上記連結部３ａに対応する部分に据え込み加工による増圧加工を施すと、図９（Ｂ）に示す様に、厚肉部２２ａの幅が１対の側壁部２、２同士の間隔Ｄ2 よりも小さくなる為、この厚肉部２２ａに形成した係合部に大きな力が加わった場合に、十分な耐久性を確保しにくくなる。
【００４５】
上述の様な第一中間素材２６の連結部３ａには、図１０〜１１に示す様にして係合部６ａを形成して第二中間素材２７とすると共に、図１２〜１３に示す様にして第二の連結部４に第二の係合部７を形成して第三中間素材２８とする。係合部６ａを形成する作業と第二の係合部７を形成する作業との前後は問わない。又、上記１対の側壁部２、２の互いに整合する位置に円孔５、５（図１４、２０）を形成して、板金製ロッカーアームの最終形状とする。
【００４６】
この様にして板金製ロッカーアームを最終形状に加工してから、この板金製ロッカーアームの表面を硬化させる為の、浸炭焼き入れ等の熱処理を行なう。そして、この熱処理の後、この板金製ロッカーアームに、表面の粒界酸化層を除去する為の処理工程を施す。この様な粒界酸化層を除去する為の処理は、ショットブラスト、バレル加工等、メディアの様な粒状物質を上記板金製ロッカーアームの表面に衝突させる方法により行なう。
【００４７】
この様に、板金製ロッカーアームの表面を硬化させる熱処理を行なった後、この板金製ロッカーアームに、表面の粒界酸化層を除去する為の処理工程を施せば、亀裂等の損傷の原因となる微小溝を除去して、上記板金製ロッカーアームの耐久性の向上を図れる。即ち、上記粒界酸化層の表面には微小溝が存在する為、この粒界酸化層をそのまま残した場合には、使用時にこの微小溝から亀裂等の損傷が発生し易くなる。そこで、上記処理により上記粒界酸化層と共に上記微小溝を除去して、上記損傷が発生しにくくする。尚、粒界酸化層を除去する為の処理を、ショットブラスト、バレル加工等、メディアの様な粒状物質を上記板金製ロッカーアームの表面に衝突させる方法により行なえば、この板金製ロッカーアームの表面層部分に残留圧縮応力を生じさせて、上記亀裂等の損傷の発生を、より一層有効に防止できる。
【００４８】
この様にして造った板金製ロッカーアームには、使用時に弁体の基端部を突き当てる前記係合部６ａの表面、及び使用時にラッシュアジャスタの先端部を突き当てる前記第二の係合部７の表面に、研摩等の必要な仕上加工を施した後、枢軸及びローラを組み付ける。尚、本発明の特徴である増厚方法によれば、バルブ係合部だけでなく、他の係合部も板厚を大きくできる。従って、ピボット係合部にねじ孔を設けると共にこのねじ孔にアジャストねじを螺合させる、メカニカルアジャスト型の板金製ロッカーアームで、上記ねじ孔とアジャストねじとの螺合長さを確保して、当該部分の強度を大きくできる。
【図面の簡単な説明】
【００４９】
【図１】本発明の実施の形態の１例の最初の工程で造られる第一素板を示しており、（Ａ）は平面図、（Ｂ）は（Ａ）の側方から見た図。
【図２】続く工程で造られる第二素板を示しており、（Ａ）は平面図、（Ｂ）は（Ａ）の側方から見た図。
【図３】第二素板を加工する状態の別例を示す平面図。
【図４】続く工程で造られる第三素板を示しており、（Ａ）は平面図、（Ｂ）は（Ａ）の側方から見た図。
【図５】続く工程で造られる第四素板を示しており、（Ａ）は平面図、（Ｂ）は（Ａ）の側方から見た図。
【図６】続く工程で第一中間素材を造る途中の状態を示す端面図。
【図７】得られた第一中間素材を示しており、（Ａ）は端面図、（Ｂ）は側面図。
【図８】第四素板から第一中間素材を造る際の折り曲げ位置を示す平面図。
【図９】折り曲げ加工と増圧加工との前後が厚肉部の幅に及ぼす影響を示す為の、第一中間素材の端面図。
【図１０】第二中間素材を得る途中の状態を示す端面図。
【図１１】得られた第二中間素材を示す端面図。
【図１２】第三中間素材を得る途中の状態を示す断面図。
【図１３】得られた第三中間素材を示しており、（Ａ）は断面図、（Ｂ）は側面図。
【図１４】先発明に係る板金製ロッカーアームの斜視図。
【図１５】先発明の第一工程により得られる第一素板を示しており、（Ａ）は平面図、（Ｂ）は（Ａ）のａ−ａ断面図、（Ｃ）は（Ａ）のｂ−ｂ断面図、（Ｄ）は（Ａ）のｃ−ｃ断面図。
【図１６】同第二工程により得られる第二素板を示しており、（Ａ）は平面図、（Ｂ）は（Ａ）のａ−ａ断面図、（Ｃ）は（Ａ）のｂ−ｂ断面図、（Ｄ）は（Ａ）のｃ−ｃ断面図。
【図１７】同第三工程により得られる第一中間素材を示しており、（Ａ）は平面図、（Ｂ）は（Ａ）のａ−ａ断面図、（Ｃ）は（Ａ）のｂ−ｂ断面図、（Ｄ）は（Ａ）のｃ−ｃ断面図。
【図１８】同第四工程により得られる第二中間素材を示しており、（Ａ）は平面図、（Ｂ）は（Ａ）のａ−ａ断面図、（Ｃ）は（Ａ）のｂ−ｂ断面図、（Ｄ）は（Ａ）のｃ−ｃ断面図。
【図１９】同第五工程により造られる第三中間素材を示しており、（Ａ）は平面図、（Ｂ）は（Ａ）のａ−ａ断面図、（Ｃ）は（Ａ）のｂ−ｂ断面図、（Ｄ）は（Ａ）のｃ−ｃ断面図。
【図２０】同第六工程を経て完成した板金製ロッカーアームを示しており、（Ａ）は平面図、（Ｂ）は（Ａ）のａ−ａ断面図、（Ｃ）は（Ａ）のｂ−ｂ断面図、（Ｄ）は（Ａ）のｃ−ｃ断面図。
【符号の説明】
【００５０】
１    板金製ロッカーアーム
２    側壁部
３、３ａ  連結部
４    第二の連結部
５    円孔
６、６ａ  係合部
７    第二の係合部
８    第一素板
９    基部
１０    翼状部
１１    透孔
１２    第二素板
１３    舌状部
１４    切り欠き部
１５    湾曲部
１６    第一中間素材
１７    第二中間素材
１８    第一素板
１９    主部
２０    突出部
２１    第二素板
２２、２２ａ  厚肉部
２３    連続部
２４    第三素板
２５    第四素板
２６    第一中間素材
２７    第二中間素材
２８    第三中間素材
【手続補正３】
【補正対象書類名】図面
【補正対象項目名】図１
【補正方法】変更
【補正の内容】
【図１】
2006136947.tif 000023
【手続補正４】
【補正対象書類名】図面
【補正対象項目名】図２
【補正方法】変更
【補正の内容】
【図２】
2006136947.tif 000024
【手続補正５】
【補正対象書類名】図面
【補正対象項目名】図４
【補正方法】変更
【補正の内容】
【図４】
2006136947.tif 000025
【手続補正６】
【補正対象書類名】図面
【補正対象項目名】図５
【補正方法】変更
【補正の内容】
【図５】
2006136947.tif 000026